ПРИМЕНЕНИЕ АУСТЕНИТНОЙ НЕРЖАВЕЮЩЕЙ СТАЛИ И ЭЛЕКТРОЛИЗЕРА, ИЗГОТОВЛЕННОГО ИЗ ТАКОЙ СТАЛИ

1. Применение аустенитной нержавеющей стали, содержащей
10-31,0 мас.% никеля,
10-27,3 мас.% хрома,
30-52,8 мас.% железа и
максимум 17 мас.% другого элемента или элементов, выбранных из N, Mn, Mo, Cu, Nb, Ti, V, Ce, B, W, Si и Co,
в качестве конструкционного материала в устройстве или структурных компонентах, которые выдерживаться в окружающей среде, содержащей фтористоводородную кислоту и кислород и/или водород.
2. Применение аустенитной нержавеющей стали по п.1, где указанная композиция содержит 0,5-2 мас.% меди.
3. Применение аустенитной нержавеющей стали по п.1 или 2, где указанная композиция содержит 3-8 мас.% молибдена.
4. Применение аустенитной нержавеющей стали по п.1, где указанная композиция содержит максимум 12,5 мас.% другого элемента или элементов.
5. Применение аустенитной нержавеющей стали по п.1, где указанная композиция содержит максимум 12 мас.% другого элемента или элементов.
6. Применение аустенитной нержавеющей стали по п.1 или 2, где указанная композиция содержит максимум 9 мас.% другого элемента или элементов.
7. Применение аустенитной нержавеющей стали по п.3, где указанная композиция содержит максимум 9 мас.% другого элемента или элементов.
8. Электролизер, содержащий корпус и пакет ячеек, имеющий, по меньшей мере, одну электрохимическую ячейку для электролиза воды при температуре в пределах между 5-100°C и при давлении в пределах между давлением окружающей среды и 50 бар, отличающийся тем, что указанный корпус и другие структурные компоненты указанного электролизера изготовлены из материала, который представляет собой аустенитную нержавеющую сталь по пп.1-7.